(57)【要約】【課題】  環境に悪影響を与え得る重金属類を含むことなく耐塩素性および抗菌性に優れ、従来のストレッチ性を維持した高強度のポリウレタン弾性繊維およびその製造方法を提供する。【解決手段】ポリマージオールおよびジイソシアネートを出発するポリウレタンを含むポリウレタン弾性繊維であって、下記３成分（ａ）、（ｂ）、（ｃ）を含有するポリウレタン弾性繊維とする。（ａ）気圧１．１０３×１０５Ｐａにおける沸点または分解点が２９０℃以上であるｐ−ヒドロキシ安息香酸エステル類（ｂ）ヒンダードフェノール化合物（ｃ）アルカリ金属およびアルカリ土類金属の群から選択される少なくとも１種の金属からなる合成炭酸塩【選択図】なし【特許請求の範囲】
【請求項１】
ポリマージオールおよびジイソシアネートを出発するポリウレタンを含むポリウレタン弾性繊維であって、下記３成分（ａ）、（ｂ）、（ｃ）を含有することを特徴とするポリウレタン弾性繊維。
（ａ）気圧１．１０３×１０５Ｐａにおける沸点または分解点が２９０℃以上であるｐ−ヒドロキシ安息香酸エステル類
（ｂ）ヒンダードフェノール化合物
（ｃ）アルカリ金属およびアルカリ土類金属の群から選択される少なくとも１種の金属からなる合成炭酸塩
【請求項２】
前記（ａ）が下記一般式（１）に表される構造を有することを特徴とする請求項１に記載のポリウレタン弾性繊維。
【化１】
2013129951.tif 000010
（式中、Ｒ１は炭素数１〜２０の直鎖アルキル基、脂環式アルキル基、枝分かれ構造を有するアルキル基、不飽和炭化水素基を置換基として有するアルキル基、エステル置換基を有するアルキル基のいずれかを表す。）
【請求項３】
前記（ａ）、（ｂ）、（ｃ）の含有率がそれぞれ０．１重量％以上５重量％以下、０．１重量％以上５重量％以下、０．５重量％以上１０重量％以下であることを特徴とする請求項１または２に記載のポリウレタン弾性繊維。
【請求項４】
前記（ａ）の分子量が１８０以上であることを特徴とする請求項１〜３のいずれかに記載のポリウレタン弾性繊維。
【請求項５】
前記（ｂ）は、分子量が３００以上であり、かつ、片ヒンダードのヒドロキシフェニル基を少なくとも１個有することを特徴とする請求項１〜４のいずれかに記載のポリウレタン弾性繊維。
【請求項６】
前記（ｃ）が炭酸カルシウムまたは炭酸マグネシウムであることを特徴とする請求項１〜５のいずれかに記載のポリウレタン弾性繊維。
【請求項７】
ポリマージオールおよびジイソシアネートを出発するポリウレタンを含む紡糸原液に、下記３成分（ａ）、（ｂ）、（ｃ）を含有させて紡糸することを特徴とするポリウレタン弾性繊維の製造方法。
（ａ）気圧１．１０３×１０５Ｐａにおける沸点または分解点が２９０℃以上であるｐ−ヒドロキシ安息香酸エステル類
（ｂ）ヒンダードフェノール化合物
（ｃ）アルカリ金属およびアルカリ土類金属の群から選択される少なくとも１種の金属からなる合成炭酸塩
【請求項８】
紡糸方法が乾式であることを特徴とする請求項７に記載のポリウレタン弾性繊維の製造方法。
【発明の詳細な説明】
【技術分野】
【０００１】
本発明は耐塩素性および抗菌性に優れたポリウレタン弾性繊維およびその製造方法に関する。
【背景技術】
【０００２】
弾性繊維は、その優れた伸縮特性からレッグウエア、インナーウエア、スポーツウエア等の伸縮性衣料用途、紙おむつや生理用ナプキン等のサニタリー用途（衛材用途）、産業資材用途に幅広く使用されている。用途の一例として水着が挙げられるが、ポリウレタン弾性繊維とその他の繊維とを交編・交織し染色した布帛を用いた水着は、プール中で活性塩素濃度０．５〜３ｐｐｍの塩素水に繰り返し暴露されると、ポリウレタン弾性繊維の弾性機能が著しく損なわれ、糸切れを生じるということが知られている。
【０００３】
ポリウレタン弾性繊維の耐塩素性を改善するためには、脂肪族ポリエステルジオールを原料に用いたポリエステル系ポリウレタン弾性繊維糸が好ましいが、それでも耐塩素性は不十分であった。しかも、脂肪族ポリエステルは生物活性が高いため、ポリエステル系ポリウレタン弾性繊維は黴に侵され易いという欠点があり、使用中または保管中に水着の弾性機能が低下し、糸切れが生じ易いという問題点がある。
【０００４】
また近年では、より快適な住環境が求められる中で、抗菌性塗料、抗菌性フィルム・シート、抗菌性フィラメント、抗菌性トイレタリー製品、抗菌性台所用品、抗菌性文房具、抗菌砂、抗菌ティシュ、抗菌繊維、抗菌性化粧品等のいわゆる「抗菌性商品」が広く出回るようになってきた。
【０００５】
耐塩素性および抗菌性を同時に得るための試みとしては、各種の無機系添加剤が提案されている。例えば、亜鉛を含有する無機添加剤として、酸化亜鉛（特許文献１）、酸化マグネシウムと酸化亜鉛の固溶体（特許文献２）、亜鉛とアルミニウムの複合酸化物（特許文献３）が開示されている。しかしながら、これらの無機系添加剤については、染色工程や水着製品としたときの着用時、さらには廃棄した際に重金属である亜鉛が流出、蓄積し、環境に悪影響を与える懸念がある。
【０００６】
また、亜鉛を含まない無機系添加剤としては酸化マグネシウムや酸化アルミニウム等（特許文献４）、水酸化マグネシウム、水酸化アルミニウム、ハイドロタルサイト等（特許文献５、６）が開示されている。しかし、これらについては亜鉛を含有する無機系塩素劣化防止剤に比べて耐塩素水性および抗菌性の性能が劣るものであった。
【０００７】
また、抗菌性繊維を得るための試みとして、後加工により繊維製品に抗菌性を付与する方法が提案されている（特許文献７）。しかしながら、このような後加工による方法では、一時的に抗菌性を持つ製品は得られるものの、伸縮性繊維製品の場合においては機能剤を付着させるためのバインダーにより風合いが損なわれる。また、加工工程が長くなることによる生産性の低下や洗濯耐久性が著しく低下するといった問題が生じている。
【０００８】
そこで、繊維に直接、抗菌剤を含有させる試みとして、特許文献８や特許文献９に開示の方法が知られている。しかしながら、これらの方法では耐塩素性に効果が無く、耐塩素性と抗菌性の両立という面では課題がある。
【先行技術文献】
【特許文献】
【０００９】
【特許文献１】特公昭６０−４３４４４号公報
【特許文献２】特許第３２２８３５１号公報
【特許文献３】特開平１０−２９２２２５号公報
【特許文献４】特公昭６１−３５２８３号公報
【特許文献５】特開昭５９−１３３２４８号公報
【特許文献６】特許第２８８７４０２号公報
【特許文献７】特開２００１−２４８０５８号公報
【特許文献８】特開２００２−１０５７５７号公報
【特許文献９】特開２００４−２９２４７１号公報
【発明の概要】
【発明が解決しようとする課題】
【００１０】
本発明は、かかる従来技術の欠点を改良し、耐塩素性および抗菌性に優れたポリウレタン弾性繊維を提供することをその課題とする。
【課題を解決するための手段】
【００１１】
本発明は、前記の課題を解決するため、以下のいずれかの手段を採用する。
（１）  ポリマージオールおよびジイソシアネートを出発するポリウレタンを含むポリウレタン弾性繊維であって、下記３成分（ａ）、（ｂ）、（ｃ）を含有することを特徴とするポリウレタン弾性繊維。
（ａ）気圧１．１０３×１０５Ｐａにおける沸点または分解点が２９０℃以上であるｐ−ヒドロキシ安息香酸エステル類
（ｂ）ヒンダードフェノール化合物
（ｃ）アルカリ金属およびアルカリ土類金属の群から選択される少なくとも１種の金属からなる合成炭酸塩
（２）前記（ａ）が下記一般式（１）に表される構造を有することを特徴とする前記（１）に記載のポリウレタン弾性繊維。
【００１２】
【化１】
2013129951.tif 000002
【００１３】
（式中、Ｒ１は炭素数１〜２０の直鎖アルキル基、脂環式アルキル基、枝分かれ構造を有するアルキル基、不飽和炭化水素基を置換基として有するアルキル基、エステル置換基を有するアルキル基のいずれかを表す。）
（３）前記（ａ）、（ｂ）、（ｃ）の含有率がそれぞれ０．１重量％以上５重量％以下、０．１重量％以上５重量％以下、０．５重量％以上１０重量％以下であることを特徴とする前記（１）または（２）に記載のポリウレタン弾性繊維。
（４）  前記（ａ）の分子量が１８０以上であることを特徴とする前記（１）〜（３）のいずれかに記載のポリウレタン弾性繊維。
（５）  前記（ｂ）は、分子量が３００以上であり、かつ、片ヒンダードのヒドロキシフェニル基を少なくとも１個有することを特徴とする前記（１）〜（４）のいずれかに記載のポリウレタン弾性繊維。
（６）  前記（ｃ）が炭酸カルシウムまたは炭酸マグネシウムであることを特徴とする前記（１）〜（５）のいずれかに記載のポリウレタン弾性繊維。
（７）  ポリマージオールおよびジイソシアネートを出発するポリウレタンを含む紡糸原液に、下記３成分（ａ）、（ｂ）、（ｃ）を含有させて紡糸することを特徴とするポリウレタン弾性繊維の製造方法。
（ａ）気圧１．１０３×１０５Ｐａにおける沸点または分解点が２９０℃以上であるｐ−ヒドロキシ安息香酸エステル類
（ｂ）ヒンダードフェノール化合物
（ｃ）アルカリ金属およびアルカリ土類金属の群から選択される少なくとも１種の金属からなる合成炭酸塩
（８）  紡糸方法が乾式であることを特徴とする前記（７）に記載のポリウレタン弾性繊維の製造方法。
【発明の効果】
【００１４】
本発明によれば、主構成成分がポリマージオールおよびジイソシアネートであるポリウレタンからなる弾性繊維であって、下記３成分（ａ）、（ｂ）、（ｃ）を含んでいるため、環境に悪影響を与え得る重金属類を含まなくても、スイミングプール等の塩素水による劣化が少なく、耐久性および抗菌性に優れたポリウレタン弾性繊維や、布帛・水着を提供することができる。
【発明を実施するための形態】
【００１５】
以下の本発明について、さらに詳細を述べる。
【００１６】
まず、本発明で使用されるポリウレタンについて述べる。
【００１７】
本発明に使用されるポリウレタンは、ポリマージオールおよびジイソシアネートを出発物質とするものであれば任意のものでよく、特に限定されるものではない。また。その合成法も特に限定されるものではない。すなわち、例えば、ポリマージオールとジイソシアネートと低分子量ジアミンからとなるポリウレタンウレアであってもよく、また、ポリマージオールとジイソシアネートと低分子量ジオールとからなるポリウレタンウレタンであってもよい。さらに、鎖伸長剤として水酸基とアミノ基を分子内に有する化合物を使用したポリウレタンウレアであってもよい。本発明の効果を妨げない範囲で３官能性以上の多官能性のグライコールやイソシアネート等が使用されることも好ましい。
【００１８】
ポリマージオールはポリエーテル系ジオール、ポリエステル系ジオール、ポリカーボネートジオール等が好ましい。そして、特に柔軟性、伸度を糸に付与する観点からポリエーテル系ジオールが使用されることが好ましい。
【００１９】
ポリエーテル系ジオールとしては、例えば、ポリエチレンオキシド、ポリエチレングリコール、ポリエチレングリコールの誘導体、ポリプロピレングリコール、ポリテトラメチレンエーテルグリコール（以下、ＰＴＭＧと略す）、テトラヒドロフラン（ＴＨＦ）および３−メチルテトラヒドロフランの共重合体である変性ＰＴＭＧ（以下、３Ｍ−ＰＴＭＧと略する）、ＴＨＦおよび２，３−ジメチルＴＨＦの共重合体である変性ＰＴＭＧ、特許第２６１５１３１号公報等に開示される側鎖を両側に有するポリオール、ＴＨＦとエチレンオキサイドおよび／またはプロピレンオキサイドが不規則に配列したランダム共重合体等が好ましく使用される。これらポリエーテル系ジオールを１種または２種以上混合もしくは共重合して使用してもよい。
【００２０】
また、耐摩耗性や耐光性を得る観点からは、ブチレンアジペート、ポリカプロラクトンジオール、特開昭６１−２６６１２号公報等に開示されている側鎖を有するポリエステルポリオール等のポリエステル系ジオールや、特公平２−２８９５１６号公報等に開示されているポリカーボネートジオール等が好ましく使用される。
【００２１】
また、こうしたポリマージオールは単独で使用してもよいし、２種以上混合もしくは共重合して使用してもよい。
【００２２】
ポリマージオールの分子量は、糸にした際の伸度、強度、耐熱性等を得る観点から、数平均分子量が１０００以上８０００以下のものが好ましく、１８００以上６０００以下がより好ましい。この範囲の分子量のポリオールが使用されることにより、伸度、強度、弾性回復力、耐熱性に優れた弾性繊維を容易に得ることができる。なお、分子量はＧＰＣで測定し、ポリスチレンにより換算する。
【００２３】
次にジイソシアネートとしては、ジフェニルメタンジイソシアネート（以下、ＭＤＩと略す）、トリレンジイソシアネート、１，４−ジイソシアネートベンゼン、キシリレンジイソシアネート、２，６−ナフタレンジイソシアネート等の芳香族ジイソシアネートが、特に耐熱性や強度の高いポリウレタンを合成するのに好適である。さらに脂環族ジイソシアネートとして、例えば、メチレンビス（シクロヘキシルイソシアネート）（以下、Ｈ１２ＭＤＩと称する。）、イソホロンジイソシアネート、メチルシクロヘキサン２，４−ジイソシアネート、メチルシクロヘキサン２，６−ジイソシアネート、シクロヘキサン１，４−ジイソシアネート、ヘキサヒドロキシリレンジイソシアネート、ヘキサヒドロトリレンジイソシアネート、オクタヒドロ１，５−ナフタレンジイソシアネート等が好ましい。脂肪族ジイソシアネートは、特にポリウレタン弾性繊維の黄変を抑制する際に有効に使用できる。そして、これらのジイソシアネートは単独で使用してもよいし、２種以上を併用してもよい。
【００２４】
次に、上記したようなポリマージオールとジイソシアネートからポリウレタンを合成するにあたって用いられる鎖伸長剤としては、低分子量ジアミンおよび低分子量ジオールのうちの少なくとも１種を使用するのが好ましい。なお、エタノールアミンのような水酸基とアミノ基を分子中に有するものであってもよい。
【００２５】
好ましい低分子量ジアミンとしては、例えば、エチレンジアミン、１，２−プロパンジアミン、１，３−プロパンジアミン、ヘキサメチレンジアミン、ｐ−フェニレンジアミン、ｐ−キシリレンジアミン、ｍ−キシリレンジアミン、ｐ，ｐ’−メチレンジアニリン、１，３−シクロヘキシルジアミン、ヘキサヒドロメタフェニレンジアミン、２−メチルペンタメチレンジアミン、ビス（４−アミノフェニル）フォスフィンオキサイド等が挙げられる。これらの中から１種または２種以上が使用されることが好ましい。特に好ましくはエチレンジアミンである。エチレンジアミンを用いることにより伸度および弾性回復性、さらに耐熱性に優れた糸を容易に得ることができる。これらの鎖伸長剤に架橋構造を形成することのできるトリアミン化合物、例えば、ジエチレントリアミン等を効果が失わない程度に加えてもよい。
【００２６】
また、低分子量ジオールとしては、エチレングリコール、１，３プロパンジオール、１，４ブタンジオール、ビスヒドロキシエトキシベンゼン、ビスヒドロキシエチレンテレフタレート、１−メチル−１，２−エタンジオール等が代表的なものである。これらの中から１種または２種以上が使用されることが好ましい。特に好ましくはエチレングリコール、１，３プロパンジオール、１，４ブタンジオールである。これらを用いると、ジオール伸長のポリウレタンとしては耐熱性がより高くなり、また、より強度の高い糸を得ることができるのである。
【００２７】
また、本発明に用いられるポリウレタンの分子量は、耐久性や強度の高い繊維を得る観点から、数平均分子量として３００００以上１５００００以下の範囲であることが好ましい。なお、分子量はＧＰＣで測定し、ポリスチレンにより換算する。
【００２８】
さらに、ポリウレタンには、末端封鎖剤が１種または２種以上混合使用されることも好ましい。末端封鎖剤としては、ジメチルアミン、ジイソプロピルアミン、エチルメチルアミン、ジエチルアミン、メチルプロピルアミン、イソプロピルメチルアミン、ジイソプロピルアミン、ブチルメチルアミン、イソブチルメチルアミン、イソペンチルメチルアミン、ジブチルアミン、ジアミルアミン等のモノアミン、エタノール、プロパノール、ブタノール、イソプロパノール、アリルアルコール、シクロペンタノール等のモノオール、フェニルイソシアネート等のモノイソシアネート等が好ましい。
【００２９】
本発明においては、以上のような基本構成を有するポリウレタンを含むポリウレタン弾性繊維に、気圧１．１０３×１０５Ｐａにおける沸点または分解点が２９０℃以上であるｐ−ヒドロキシ安息香酸エステル類を含有させることで、ポリウレタン弾性繊維が元来有している伸縮性を阻害することなく、抗菌性を向上させることが可能となり、ヒンダードフェノール化合物と、アルカリ金属およびアルカリ土類金属の群から選択される少なくとも一種の金属からなる合成炭酸塩とを、ともに含有させることで優れた耐塩素劣化効果を発揮することができる。
【００３０】
本発明におけるｐ−ヒドロキシ安息香酸エステル類とは、４位にヒドロキシル基、１位にエステル結合を有する４−ヒドロキシ安息香酸骨格を有する化合物を表す。
【００３１】
本発明で用いるｐ−ヒドロキシ安息香酸エステル類としては、気圧１．１０３×１０５Ｐａにおける沸点または分解点が２９０℃以上である必要がある。該気圧における沸点または分解点が２９０℃以上であれば、ポリウレタン弾性繊維を紡糸する際に揮発・分解されることなく繊維中に存在することができ、抗菌性および耐塩素劣化性を効果的に発揮することができる。また、該気圧における沸点または分解点は好ましくは４００℃以下である。
【００３２】
前記ｐ−ヒドロキシ安息香酸エステル類は、良好な抗菌性と耐塩素水性を両立するという観点から、下記一般式（１）に表される構造を有することが好ましい。
【００３３】
【化２】
2013129951.tif 000003
【００３４】
（式中、Ｒ１は炭素数１〜２０の直鎖アルキル基、脂環式アルキル基、枝分かれ構造を有するアルキル基、不飽和炭化水素基を置換基として有するアルキル基、エステル置換基を有するアルキル基のいずれかを表す。）
前記ｐ−ヒドロキシ安息香酸エステル類は、ポリウレタン弾性繊維中からの脱落防止の観点から、分子量が１８０以上であることが好ましい。
【００３５】
前記ｐ−ヒドロキシ安息香酸エステル類としては、例えばプロピルパラベン、エチルパラベン、イソブチルパラベン、ブチルパラベン、ペンチルパラベン、ヘキシルパラベン、ヘプチルパラベン、２−エチルヘキシルパラベン、ベンジルパラベン等が挙げられる。また、これらのｐ−ヒドロキシ安息香酸エステル類は、単独ないし２種以上を用いることができる。
【００３６】
このようなｐ−ヒドロキシ安息香酸エステル類をヒンダードフェノール化合物と、アルカリ金属およびアルカリ土類金属の群から選択される少なくとも一種の金属からなる合成炭酸塩とともに含有させることにより、抗菌性および耐塩素劣化性の効果を高めることができる。この効果を十分なものとし、かつ、繊維の物理的特性に悪影響を与えない観点から、ｐ−ヒドロキシ安息香酸エステル類は繊維重量に対し０．１〜５重量％含有されるのが好ましく、０．２〜３重量％含有されるのがより好ましく、０．５〜２重量％含有されるのがさらに好ましい。
【００３７】
ポリウレタン弾性繊維中のｐ−ヒドロキシ安息香酸エステル類の同定方法としては液体クロマトグラフ法が利用できる。ポリウレタン弾性繊維をアルコール系溶媒に浸漬し、抽出溶液をＨＰＬＣにて検出波長２５５ｎｍの吸収極大波長におけるピーク面積よりｐ−ヒドロキシ安息香酸エステル類を定量することができる。
【００３８】
さらに本発明においては、以上のような基本構成を有するポリウレタンからなるポリウレタン弾性繊維に、前記したｐ−ヒドロキシ安息香酸エステル類に加え、ヒンダードフェノール化合物と、アルカリ金属およびアルカリ土類金属の群から選択される少なくとも一種の金属からなる合成炭酸塩とを、ともに含有させることが必要である。この添加剤の組み合わせで含有する場合、大きな相乗効果を発揮して、優れた耐塩素劣化効果および抗菌性を発揮することができる。
【００３９】
本発明で用いる上記ヒンダードフェノール化合物は、フェノール構造のオルト位に置換基を有する化合物のことである。置換基としてはターシャリーブチル基やハロゲン化アルキル基などがある。かかるヒンダードフェノール化合物としては、ポリウレタン弾性繊維中からの脱落防止と耐塩素水性の効果の向上を同時に満足させるという観点から、分子量が３００以上であり、かつ、片ヒンダードのヒドロキシフェニル基を少なくとも１個有することが好ましい。さらには、片ヒンダードのヒドロキシフェニル基を少なくとも２つ含み、かつ、ビスエステル、アルキリデンから選択される骨格を有する化合物であることが好ましい。ここで、ヒドロキシフェニル基における水酸基に隣接する環位置に存在するアルキル基はターシャリーブチル基であることがより望ましく、水酸基の当量が６００以下であることが更に望ましい。
【００４０】
かかるヒンダードフェノール化合物としては、例えば、下記一般式（２）に表される片ヒンダードのヒドロキシフェニル基がビスエステル骨格に共有結合した構造のエチレン−１，２−ビス（３，３−ビス［３−ｔ−ブチル−４−ヒドロキシフェニル］ブチレート）が好ましい。
【００４１】
【化３】
2013129951.tif 000004
【００４２】
前記したヒンダードフェノール化合物を含有させることにより、耐塩素劣化の効果を高めることができる。この効果を十分なものとし、かつ、繊維の物理的特性に悪影響を与えない観点から、ヒンダードフェノール化合物は繊維重量に対し０．１〜５重量％含有されるのが好ましく、０．５〜３．５重量％含有されるのがより好ましい。
【００４３】
さらに本発明のポリウレタン弾性繊維には、前記したｐ−ヒドロキシ安息香酸エステル類およびヒンダードフェノール化合物とともに、アルカリ金属およびアルカリ土類金属の群から選択される少なくとも１種の金属の合成炭酸塩を含有させることが必要である。
【００４４】
かかるアルカリ金属とは、リチウム、ナトリウム、カリウム、ルビジウム、セシウムなどの周期表ＩＡ族金属のことであり、アルカリ土類金属とは、マグネシウム、カルシウム、ストロンチウムなどの周期表IIＡ族金属のことである。
【００４５】
そして、これら金属の炭酸塩としては、天然に産出する炭酸塩を粉砕して作る方法と、化学的に合成して作る方法があるが、本発明で用いる炭酸塩は、化学的に合成して作られたいわゆる合成炭酸塩である。合成ではなく、天然に産出する鉱石をそのまま粉砕した炭酸塩（ハンタイト（およそＭｇ３Ｃａ（ＣＯ３）４）、水菱苦土石（およそＭｇ４（ＣＯ３）４・Ｍｇ（ＯＨ）２・４Ｈ２Ｏ）など）、重質炭酸カルシウムなど用いた場合は鉱物中の不純物からＦｅ、Ｍｎ、Ｚｎ、Ａｓ等の重金属化合物が数％混入する可能性がある。
【００４６】
合成炭酸塩の合成方法としては、例えば、炭酸カルシウム (ＣａＣＯ3)の場合、天然炭酸カルシウムを主成分とする鉱石である石灰石を焼成し、炭酸ガスと酸化カルシウム（生石灰）に分解、水酸化カルシウム（石灰乳）と炭酸ガスから再び均質な炭酸カルシウムを得る石灰乳−炭酸ガス反応法や、その他にも、塩化カルシウム−ソーダ灰反応法、石灰乳−ソーダ灰反応法などがあるが、化学合成であればいずれでもよい。
【００４７】
合成炭酸塩は、Ｆｅ、Ｍｎ、Ｚｎ、Ａｓ等の重金属化合物が０．１％以下となるように精製可能で組成が均一であり、色調も優れ、微粉体の場合には、多くはその製法が水を始めとする溶質からの析出により得られるため、多孔質を形成しやすく、比表面積が高く、低比重であるためポリウレタンへの分散性にも優れる。そして、ポリウレタン糸の紡糸工程や高次加工工程にて曝される加熱温度、即ち、約８０℃以上約３００℃以下の温度範囲内にて安定して特性変化が少ないので、高強伸度、高回復性、高耐熱性に優れ、良好な耐塩素水性など、本発明の効果を発揮することができる。
【００４８】
本発明で用いるアルカリ金属の合成炭酸塩、アルカリ土類金属の合成炭酸塩としては、例えば、炭酸水素カリウム、炭酸カリウム (Ｋ2ＣＯ3) 、炭酸水素カルシウム (Ｃａ(ＨＣＯ3)2) 、炭酸カルシウム (ＣａＣＯ3) 、炭酸水素ナトリウム (ＮａＨＣＯ3) 、炭酸ナトリウム (Ｎａ2ＣＯ3) 、炭酸リチウム (Ｌｉ2ＣＯ3) 、炭酸マグネシウム (ＭｇＣＯ3) などが挙げられ、酸化物、水酸化物、塩化物などを含有した複塩でもよく、結晶水、すなわち水和物でもよい。これらは単体または混合もしくは混合固溶体として使用することが可能である。例えば、炭酸マグネシウムであれば、マグネシウム塩水溶液に炭酸ナトリウムまたは炭酸カリウムを加えて沈殿させた塩基性炭酸マグネシウム（ｍＭｇＣＯ3・Ｍｇ（ＯＨ）2・ｎＨ2Ｏ）、炭酸ナトリウムであれば、十水和物(Ｎａ2ＣＯ3・１０Ｈ2Ｏ)や一水和物(Ｎａ2ＣＯ3・Ｈ2Ｏ)などが挙げられる。なかでも、安定した物性かつ不純物元素含有率の低い高次製品を得る観点から、カルシウムの合成炭酸塩、マグネシウムの合成炭酸塩が好ましい。
【００４９】
このようなアルカリ金属および／またはアルカリ土類金属の合成炭酸塩を、前記したｐ−ヒドロキシ安息香酸エステル類およびヒンダードフェノール化合物とともに含有させることにより、耐塩素劣化の効果を高めることができる。この効果を十分なものとし、かつ、繊維の物理的特性に悪影響を与えない観点から、アルカリ金属および／またはアルカリ土類金属の合成炭酸塩は繊維重量に対し０．５〜１０重量％含有されるのが好ましく、１〜５重量％含有されるのがより好ましい。
【００５０】
このアルカリ金属および／またはアルカリ土類金属の合成炭酸塩は紡糸溶液中に配合されて紡糸されるので、紡糸の安定性の観点から、平均粒径が２μｍ以下の微細な粉末であることが好ましく、平均粒径１μｍ以下の微細な粉末であることが一層好ましい。また、分散性の観点から平均一次粒子径が０．０１μｍより小さい場合、凝集力が高まり紡糸原液中に均一に混合することが困難になるため、平均一次粒子径が０．０１μｍ以上のものが好ましい。
【００５１】
このアルカリ金属および／またはアルカリ土類金属の合成炭酸塩を微細粉末化するためには、アルカリ金属および／またはアルカリ土類金属の合成炭酸塩を、Ｎ，Ｎ−ジメチルアセトアミド（以下、ＤＭＡｃと略する）、ジメチルホルムアミド（以下、ＤＭＦと略する）、ジメチルスルホキシド（以下、ＤＭＳＯと略する）、Ｎ−メチルピロリドン（以下、ＮＭＰと略する）などやこれらを主成分とする溶剤、他の添加剤、例えば増粘剤等と混合し、スラリーを調製し、縦型または横型ミル等によって粉砕する方法を用いることが好ましい。
【００５２】
また、このアルカリ金属および／またはアルカリ土類金属の合成炭酸塩の糸中への分散性を向上させ、紡糸を安定化させる等の目的で、例えば、脂肪酸、脂肪酸エステル、リン酸エステル、ポリオール系有機物等の有機物、シラン系カップリング剤、チタネート系カップリング剤、水ガラス、脂肪酸金属塩またはこれらの混合物で表面処理されたアルカリ金属および／またはアルカリ土類金属の合成炭酸塩を用いることも好ましい。
【００５３】
本発明のポリウレタン弾性繊維には、各種安定剤や顔料等が含有されていてもよい。例えば、耐光剤、酸化防止剤等にＢＨＴや住友化学工業株式会社製の“スミライザー”（登録商標）ＧＡ−８０等のヒンダードフェノール系薬剤、各種のチバガイギー社製“チヌビン”（登録商標）等のベンゾトリアゾール系、ベンゾフェノン系薬剤、住友化学工業株式会社製の“スミライザー”（登録商標）Ｐ−１６等のリン系薬剤、各種のヒンダードアミン系薬剤、酸化鉄、酸化チタン等の各種顔料、ハイドロタルサイト類化合物、フンタイト、ハイドロマグネサイト、トルマリン等の鉱物、酸化亜鉛、酸化セリウム、酸化マグネシウム、炭酸カルシウム、カーボンブラック等の無機物、フッ素系またはシリコーン系樹脂粉体、ステアリン酸マグネシウム等の金属石鹸、また、銀や亜鉛やこれらの化合物等を含む殺菌剤、消臭剤、またシリコーン、鉱物油等の滑剤、酸化セリウム、ベタインやリン酸系等の各種の帯電防止剤等が含まれることも好ましく、またこれらがポリマーと反応させられることも好ましい。そして、特に光や各種の酸化窒素等への耐久性をさらに高めるには、例えば、日本ヒドラジン株式会社製のＨＮ−１５０等の酸化窒素補足剤、住友化学工業株式会社製の“スミライザー”（登録商標）ＧＡ−８０等の熱酸化安定剤、住友化学工業株式会社製の“スミソーブ”（登録商標）３００♯６２２等の光安定剤が使用されることも好ましい。また、これら各種安定剤や顔料を配合する場合には、その糸中への分散性を向上させ、紡糸を安定化させる等の目的で、例えば、脂肪酸、脂肪酸エステル、ポリオール系有機物等の有機物、シラン系カップリング剤、チタネート系カップリング剤またはこれらの混合物で表面処理された無機薬品を用いることも好ましい。
【００５４】
次に本発明のポリウレタン弾性繊維の製造方法について詳細に説明する。
【００５５】
本発明においては、出発物質としてポリマージオールおよびジイソシアネートを用い、それらから得られるポリウレタンを含む紡糸原液に、上記ｐ−ヒドロキシ安息香酸エステル類、ヒンダードフェノール化合物、ならびに、アルカリ金属およびアルカリ土類金属の群から選択される少なくとも１種の金属の合成炭酸塩（以下、「３成分」という）を含有させて紡糸する。重合を安定化させるという観点から、予めポリウレタン溶液を作製しておき、それに上記３成分を添加することが好ましい。また、溶液の溶質であるポリウレタンの製法は、溶融重合法でも溶液重合法のいずれであってもよく、他の方法であってもよい。しかし、より好ましいのは溶液重合法である。溶液重合法の場合には、ポリウレタンにゲル等の異物の発生が少なく、紡糸しやすく、低繊度のポリウレタン弾性繊維を得やすい。また、当然のことであるが、溶液重合の場合、溶液にする操作が省けるという利点がある。
【００５６】
そして本発明に特に好適なポリウレタンとしては、ポリマージオールとして分子量が１８００以上６０００以下のＰＴＭＧ、ジイソシアネートとしてＭＤＩ、鎖伸長剤としてエチレンジアミン、１，２−プロパンジアミン、１，３−プロパンジアミン、ヘキサメチレンジアミンのうちの少なくとも１種を使用して合成されたものが挙げられる。
【００５７】
ポリウレタンは、例えば、ＤＭＡｃ、ＤＭＦ、ＤＭＳＯ、ＮＭＰ等やこれらを主成分とする溶剤の中で、上記の原料を用い合成することにより得られる。例えば、こうした溶剤中に、各原料を投入、溶解させ、適度な温度に加熱し反応させてポリウレタンとする、いわゆるワンショット法、また、ポリマージオールとジイソシアネートを、まず溶融反応させ、しかる後に、反応物を溶剤に溶解し、前述の鎖伸長剤と反応させてポリウレタンとする方法等が、特に好適な方法として採用され得る。
【００５８】
鎖伸長剤にジオールを用いる場合、耐熱性に優れたものを得るという観点から、ポリウレタンの高温側の融点を２００℃以上２６０℃以下の範囲に調節することが好ましい。代表的な方法は、ポリマージオール、ＭＤＩ、ジオールの種類と比率をコントロールすることにより達成され得る。ポリマージオールの分子量が低い場合には、ＭＤＩの割合を相対的に多くすることにより、高温の融点が高いポリウレタンを得ることができ、同様にジオールの分子量が低いときはポリマージオールの割合を相対的に少なくすることにより、高温の融点が高いポリウレタンを得ることができる。
【００５９】
ポリマージオールの分子量が１８００以上の場合、高温側の融点を２００℃以上にするには、（ＭＤＩのモル数）／（ポリマージオールのモル数）＝１．５以上の割合で、重合を進めることが好ましい。
【００６０】
なお、かかるポリウレタンの合成に際し、アミン系触媒や有機金属触媒等の触媒が１種もしくは２種以上混合して使用されることも好ましい。
【００６１】
アミン系触媒としては、例えば、Ｎ，Ｎ−ジメチルシクロヘキシルアミン、Ｎ，Ｎ−ジメチルベンジルアミン、トリエチルアミン、Ｎ−メチルモルホリン、Ｎ−エチルモルホリン、Ｎ，Ｎ，Ｎ’，Ｎ’−テトラメチルエチレンジアミン、Ｎ，Ｎ，Ｎ’，Ｎ’−テトラメチル−１，３−プロパンジアミン、Ｎ，Ｎ，Ｎ’，Ｎ’−テトラメチルヘキサンジアミン、ビス−２−ジメチルアミノエチルエーテル、Ｎ，Ｎ，Ｎ’，Ｎ’，Ｎ’−ペンタメチルジエチレントリアミン、テトラメチルグアニジン、トリエチレンジアミン、Ｎ，Ｎ’−ジメチルピペラジン、Ｎ−メチル−Ｎ’−ジメチルアミノエチル−ピペラジン、Ｎ−（２−ジメチルアミノエチル)モルホリン、１−メチルイミダゾール、１，２−ジメチルイミダゾール、Ｎ，Ｎ−ジメチルアミノエタノール、Ｎ，Ｎ，Ｎ’−トリメチルアミノエチルエタノールアミン、Ｎ−メチル−Ｎ’−（２−ヒドロキシエチル）ピペラジン、２，４，６−トリス(ジメチルアミノメチル)フェノール、Ｎ，Ｎ−ジメチルアミノヘキサノール、トリエタノールアミン等が挙げられる。
【００６２】
また、有機金属触媒としては、オクタン酸スズ、二ラウリン酸ジブチルスズ、オクタン酸鉛ジブチル等が挙げられる。
【００６３】
こうして得られるポリウレタン溶液におけるポリウレタンの濃度は、通常、３０重量％以上８０重量％以下の範囲が好ましい。
【００６４】
本発明においては、プール水中の塩素に対する耐久性および黄色ブドウ球菌に対する抗菌性を向上させるために、かかるポリウレタン溶液に、気圧１．１０３×１０５Ｐａにおける沸点または分解点が２９０℃以上であるｐ−ヒドロキシ安息香酸エステル類と、ヒンダードフェノール化合物と、アルカリ金属およびアルカリ土類金属の群から選択される少なくとも１種の金属からなる合成炭酸塩とを含有せしめる。
【００６５】
気圧１．１０３×１０５Ｐａにおける沸点または分解点が２９０℃以上であるｐ−ヒドロキシ安息香酸エステル類を紡糸原液に含有させる方法としては、単独で紡糸原液と混合しても良いし、ヒンダードフェノール化合物とアルカリ金属およびアルカリ土類金属の群から選択される少なくとも１種の金属からなる合成炭酸塩に予め混合しておいても良い。また、上記３成分をそれぞれ別々にポリウレタン溶液に混合してもよい。
【００６６】
上記３成分をポリウレタン溶液へ添加する場合、任意の方法が採用できる。その代表的な方法としては、スタティックミキサーによる方法、攪拌による方法、ホモミキサーによる方法、２軸押し出し機を用いる方法など各種の手段が採用できる。
【００６７】
そして、本発明においては、プール水中の塩素に対する耐久性をさらに向上させるためは、気圧１．１０３×１０５Ｐａにおける沸点または分解点が２９０℃以上であるｐ−ヒドロキシ安息香酸エステル類を、例えば０．１重量％以上５重量％以下の範囲で、さらに、ヒンダードフェノール化合物を、例えば０．１重量％以上５重量％以下の範囲で、かつ、アルカリ土類金属の群から選択される少なくとも１種の金属からなる合成炭酸塩を、例えば０．５重量％以上１０重量％以下の範囲でポリウレタン弾性繊維に含有させることが好ましい。
【００６８】
上記３成分は、紡糸前のポリウレタン紡糸原液において斑なく分散させる必要があり、Ｎ，Ｎ−ジメチルホルムアミド、Ｎ，Ｎ−ジメチルアセトアミド等を溶媒とするポリウレタン溶液、一緒もしくは別々に加え、斑なく分散するよう攪拌、混合処理することが好ましい。具体的には、上記３成分を、あらかじめＮ，Ｎ−ジメチルホルムアミド、Ｎ，Ｎ−ジメチルアセトアミド等の溶媒に分散した分散液とし、その分散液をポリウレタン溶液に混合することが好ましい。ここで、３成分が添加される分散液の溶媒は、ポリウレタン溶液への均一な添加を行う観点から、ポリウレタン溶液と同一の溶剤を用いることが好ましい。また、３成分のポリウレタン溶液への添加の際には、前記した、例えば、耐光剤、耐酸化防止剤などの薬剤や顔料などを同時に添加してもよい。
【００６９】
なお、紡糸条件に応じ、紡糸原液を紡糸に適した粘度に制御する観点から、ジメチルアミン、ジイソプロピルアミン、エチルメチルアミン、ジエチルアミン、メチルプロピルアミン、イソプロピルメチルアミン、ジイソプロピルアミン、ブチルメチルアミン、イソブチルメチルアミン、イソペンチルメチルアミン、ジブチルアミン、ジアミルアミン等のモノアミン、エタノール、プロパノール、ブタノール、イソプロパノール、アリルアルコール、シクロペンタノール等のモノオール、フェニルイソシアネート等のモノイソシアネート等の末端封鎖剤が１種または２種以上混合して使用されることも好ましく行われる。
【００７０】
以上のように構成した紡糸原液を、たとえば乾式紡糸、湿式紡糸、もしくは溶融紡糸し、巻き取ることで、本発明における基本的な繊維を得ることができる。中でも、細物から太物まであらゆる繊度において安定に紡糸できるという観点から、乾式紡糸が好ましい。
【００７１】
本発明のポリウレタン弾性繊維の繊度、断面形状等は特に限定されるものではない。例えば、糸の断面形状は円形であってもよく、また扁平であってもよい。
【００７２】
そして、乾式紡糸方式についても特に限定されるものではなく、所望する特性や紡糸設備に見合った紡糸条件等を適宜選択して紡糸すればよい。
【００７３】
たとえば、本発明のポリウレタン弾性繊維の永久歪率と応力緩和は、特にゴデローラーと巻取機の速度比の影響を受けやすいので、糸の使用目的に応じて適宜決定されるのが好ましい。すなわち、所望の永久歪率と応力緩和を有するポリウレタン弾性繊維を得る観点から、ゴデローラーと巻取機の速度比は１．１０以上１．６５以下の範囲として巻き取ることが好ましい。また、紡糸速度は、得られるポリウレタン弾性繊維の強度を向上させる観点から、２５０ｍ／分以上であることが好ましい。
【実施例】
【００７４】
本発明について実施例を用いてさらに詳細に説明する。
【００７５】
［ポリウレタン弾性繊維中の亜鉛成分の測定］
原子吸光光度法により測定した。検出限界は１ｐｐｍであり、測定値はｎ＝２平均値より求めた。
【００７６】
［ポリウレタン弾性繊維中のヒンダードフェノール化合物の定量］
試料（ポリウレタン弾性繊維）１ｇを秤量し、メタノール２０ｍｌに入れ、２３℃下で２４時間ヒンダードフェノール化合物を抽出した。抽出液について、高速液体クロマトグラフィーにて測定波長２８０ｎｍにて測定した。なお、測定値はｎ＝２の平均値より求め、定量は予め作成しておいた標準液から下記式にしたがって求めた。
【００７７】
【数１】
2013129951.tif 000005
【００７８】
［ポリウレタン弾性繊維中の金属類の定量］
まず、ポリウレタン弾性繊維を原子吸光光度法によって分析し、含有している金属種と量を測定した。測定はｎ＝２で行い平均値より求めた。
【００７９】
次に、ポリウレタン弾性繊維１ｇを１０ｍｌのＤＭＡｃにて完全に溶解させ、遠心分離器にかけて析出物を抽出した。さらに、この析出物をＤＭＡｃにて洗浄し、室温にて２日間乾燥させた。乾燥後の析出物について、ＩＲ分析を行い、金属化合物を同定した。
【００８０】
上記原子吸光光度法での金属種と量の結果と、ＩＲ分析により同定された金属化合物の結果から、以下の式より、ポリウレタン糸に含まれる金属化合物の含有率を求めた。
【００８１】
【数２】
2013129951.tif 000006
【００８２】
［評価用筒編地の作成］
ポリウレタン系弾性繊維を２９ゲージ１口筒編機（ポリウレタン系弾性繊維の回転送り出し装置付き）を用いて５０％伸張状態で編成し、ポリウレタン系弾性繊維１００％からなる筒編地を作成した。サンプルの前後耳部は東レ（株）製ナイロンフィラメント（７８デシテックス２４フィラメント）を用いて少量つないで編成し、ほつれないようにした。次いで、作成した筒編地を伸張させない状態で１９０℃、６０秒で乾熱ヒートセットを実施した。続いて本筒編地を、浴比１：２０、８０℃、２０分の条件で、精練剤（日華化学製“サンモール”（登録商標）ＷＸ２４）を０．１重量％用いて精練を実施し、原糸油剤等を除去した。
【００８３】
［抗菌性］
上記のとおり作製した評価用筒編地について、抗菌試験は社団法人繊維製品新機能評価評議会が指定した抗菌性試験手順（ＪＩＳ  Ｌ１９０２：２００８、菌液吸収法）に準拠して実施した。抗菌性は下記式による静菌活性値で評価した。静菌活性値の高いものほど抗菌性に優れている。なお、試験菌として、黄色ブドウ球菌（Ｓｔａｐｈｙｌｏｃｏｃｃｕｓ ａｕｒｅｕｓ：ＡＴＣＣ ６５３８Ｐ）を使用した。
【００８４】
【数３】
2013129951.tif 000007
【００８５】
一定重量に調製した洗濯１０回実施後のサンプルを用い、測定はいずれもｎ＝３で行い、それらｎ個の数値の平均を表記した。
【００８６】
［耐塩素水性］
次亜塩素酸ナトリウム液をイオン交換水で希釈して有効塩素濃度３ｐｐｍ、さらに尿素濃度３ｐｐｍとし、硫酸の緩衝溶液でｐＨ７．２に調整した塩素水を２８℃に温度調節した恒温槽に試料糸を５ｇの荷重をかけて浸漬し、試料糸が切れるまでの時間を評価した。測定はｎ＝５で行い、その平均値を採用した。
【００８７】
気圧１．１０３×１０５Ｐａにおける沸点または分解点が２９０℃以上であるｐ−ヒドロキシ安息香酸エステル類およびヒンダードフェノール化合物の両者を含有しないポリウレタン弾性繊維（比較例１に記載のポリウレタン弾性繊維）を用いた場合の糸切れ時間の平均値をＹ０、各実施例・比較例で最終的に得られたポリウレタン弾性繊維を用いた場合の糸切れ時間の平均値をＹ１とした時、以下の式より耐塩素性を求めた。
【００８８】
【数４】
2013129951.tif 000008
【００８９】
比較例１についてはＹ１＝Ｙ０であるため、耐塩素性は１．０とした。
【００９０】
［実施例１］
分子量１８００のＰＴＭＧ、ＭＤＩ、エチレンジアミンおよび末端封鎖剤としてジエチルアミンからなるポリウレタンウレア重合体のＤＭＡｃ溶液（３５重量％）を常法により調製した。次に、酸化防止剤として、ｐ−クレゾ−ル及びジビニルベンゼンの重合体（デュポン社製“メタクロール”（登録商標）２３９０）と紫外線吸収剤として、２−［４，６−ビス（２，４−ジメチルフェニル）−１，３，５−トリアジン−２−イル］−５−（オクチルオキシ）フェノ−ル（サイテック社製“サイアソーブ”（登録商標）１１６４）を３対２（重量比）で混合し、ＤＭＡｃ溶液（濃度３５重量％）を調整し、前記ポリウレタンウレア重合体のＤＭＡｃ溶液９６重量％と酸化防止剤溶液４重量％を均一に混合し、ポリウレタン紡糸溶液Ａ１とした。
【００９１】
さらに、ｐ−ヒドロキシ安息香酸エステル類として東京化成工業（株）製“ブチルパラベン”（沸点：３０９．２℃／１．１０３×１０５Ｐａ、分子量：１９４．２３）のＤＭＡｃ溶液（３５重量％）を調製し、これをＢ１とした。さらに、片ヒンダードフェノール化合物としてクラリアントコーポレーション製“Ｈｏｓｔａｎｏｘ（登録商標）Ｏ３”（エチレン−１，２−ビス（３，３−ビス[３−ｔ−ブチル−４−ヒドロキシフェニル]ブチレート、分子量７９５．０５）のＤＭＡｃ溶液（３５重量％）を調製し、これをＣ１とした。さらに、アルカリ金属の合成炭酸塩として白石工業（株）製炭酸カルシウム白艶華Ａ（ＣａＣＯ3、平均一次粒子径：１．０μｍ）のＤＭＡｃ分散液（３５重量％）を調製し、これをＤ１とした。
【００９２】
Ａ１、Ｂ１、Ｃ１、Ｄ１をそれぞれ９４．０重量％、１．０重量％、１．０重量％、４．０重量％で均一に混合して紡糸溶液とし、これをゴデローラーと巻取機の速度比１．２として６００ｍ/分の紡糸速度で乾式紡糸して巻き取り、２２ｄｔｅｘ、２ｆｉｌのマルチフィラメントのポリウレタン弾性繊維の５００ｇ巻糸体を得た。
【００９３】
ポリウレタン弾性繊維の組成および各種特性を表１に示す。
【００９４】
［実施例２］
Ｂ１に代えて、ｐ−ヒドロキシ安息香酸エステル類として東京化成工業（株）製“２−エチルヘキシルパラベン”（沸点：３６２．６℃／１．１０３×１０５Ｐａ、分子量：２５０．３３）のＤＭＡｃ溶液（３５重量％）を調製し、これをＢ２とした。
【００９５】
Ａ１、Ｂ２、Ｃ１、Ｄ１をそれぞれ９４．０重量％、１．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【００９６】
ポリウレタン弾性繊維の組成および各種特性を表１に示す。
【００９７】
［実施例３］
Ｃ１に代えて、グレートレイクスケミカルズ製“Ｌｏｗｉｎｏｘ（登録商標）ＣＡ２２“（１，１，３−トリス[２−メチル−５−ｔ−ブチル−４−ヒドロキシフェニル]ブタン、分子量５４４．８１）のＤＭＡｃ溶液（３５重量％）を調製し、これをＣ２とした。
【００９８】
Ａ１、Ｂ１、Ｃ２、Ｄ１をそれぞれ９４．５重量％、０．５重量％、２．０重量％、３．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【００９９】
ポリウレタン弾性繊維の組成および各種特性を表１に示す。
【０１００】
［実施例４］
Ｄ１に代えて、神島化学工業（株）製の塩基性炭酸マグネシウムＧＰ−３０（４ＭｇＣＯ3Ｍｇ（ＯＨ）2４Ｈ2Ｏ、平均一次粒子径：１．５μｍ）のＤＭＡｃ分散液（３５重量％）を調製し、これをＤ２とした。
【０１０１】
Ａ１、Ｂ１、Ｃ２、Ｄ２をそれぞれ９４．０重量％、２．０重量％、２．０重量％、２．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１０２】
ポリウレタン弾性繊維の組成および各種特性を表１に示す。
【０１０３】
［実施例５］
Ａ１、Ｂ２、Ｃ２、Ｄ２をそれぞれ９３．５重量％、０．５重量％、１．０重量％、５．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１０４】
ポリウレタン弾性繊維の組成および各種特性を表１に示す。
【０１０５】
［実施例６］
Ａ１、Ｂ２、Ｃ１、Ｄ２をそれぞれ９３．０重量％、２．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１０６】
ポリウレタン弾性繊維の組成および各種特性を表１に示す。
【０１０７】
［実施例７］
Ａ１、Ｂ１、Ｃ１、Ｄ１をそれぞれ８５．０重量％、１０．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の１００ｇ巻糸体を得た。
【０１０８】
ポリウレタン弾性繊維の組成および各種特性を表１に示す。
【０１０９】
［実施例８］
Ａ１、Ｂ１、Ｃ１、Ｄ１をそれぞれ８５．０重量％、１．０重量％、１０．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の２００ｇ巻糸体を得た。
【０１１０】
ポリウレタン弾性繊維の組成および各種特性を表１に示す。
【０１１１】
［実施例９］
Ａ１、Ｂ１、Ｃ１、Ｄ１をそれぞれ８３．０重量％、１．０重量％、１．０重量％、１５．０重量％で均一に混合して紡糸溶液とし、これを実施例１と同様に乾式紡糸し、２２ｄｔｅｘ、２ｆｉｌのマルチフィラメントのポリウレタン弾性繊維の１５０ｇ巻糸体を得た。
【０１１２】
ポリウレタン弾性繊維の組成および各種特性を表１に示す。
【０１１３】
［実施例１０］
Ｂ１に代えて、東京化成工業（株）製“エチルパラベン”（沸点：２９７．５℃／１．１０３×１０５Ｐａ、分子量：１６６．１７）のＤＭＡｃ溶液（３５重量％）を調製し、これをＢ３とした。
【０１１４】
Ａ１、Ｂ３、Ｃ１、Ｄ１をそれぞれ９４．０重量％、１．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１１５】
ポリウレタン弾性繊維の組成および各種特性を表１に示す。
【０１１６】
［実施例１１］
Ｃ１に代えて、ヒンダードフェノール化合物としてＢＡＳＦジャパン（株）製“イルガノックス１０１０”（ペンタエリスリトールテトラキス［３−（３，５−ジ−ｔ−ブチル−４−ヒドロキシフェニル）プロピオネート、分子量１１７７．６３）のＤＭＡｃ溶液（３５重量％）を調製し、これをＣ３とした。
【０１１７】
Ａ１、Ｂ１、Ｃ３、Ｄ１をそれぞれ９４．０重量％、１．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１１８】
ポリウレタン弾性繊維の組成および各種特性を表１に示す。
【０１１９】
［実施例１２］
分子量２１００のＰＴＭＧ、ＭＤＩ、エチレングリコールおよび末端封鎖剤として１−ブタノールからなるポリウレタンウレタン重合体のＤＭＡｃ溶液（３５重量％）を常法により調製した。次に、酸化防止剤として、ｐ−クレゾ−ル及びジビニルベンゼンの重合体（デュポン社製“メタクロール”（登録商標）２３９０）と紫外線吸収剤として、２−［４，６−ビス（２，４−ジメチルフェニル）−１，３，５−トリアジン−２−イル］−５−（オクチルオキシ）フェノ−ル（サイテック社製“サイアソーブ”（登録商標）１１６４）を３対２（重量比）で混合し、ＤＭＡｃ溶液（濃度３５重量％）を調整し、前記ポリウレタンウレタン重合体のＤＭＡｃ溶液９６重量％と酸化防止剤溶液４重量％を均一に混合し、ポリウレタン紡糸溶液Ａ２とした。
【０１２０】
Ａ２、Ｂ１、Ｃ１、Ｄ１をそれぞれ９４．０重量％、１．０重量％、１．０重量％、４．０重量％で均一に混合して紡糸溶液とし、これをゴデローラーと巻取機の速度比１．４として５４０ｍ/分の紡糸速度で乾式紡糸して巻き取り、２０ｄｔｅｘ、モノフィラメントのポリウレタン弾性繊維の２００ｇ巻糸体を得た。
【０１２１】
ポリウレタン弾性繊維の組成および各種特性を表１に示す。
【０１２２】
［実施例１３］
Ａ２、Ｂ２、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１２３】
ポリウレタン弾性繊維の組成および各種特性を表１に示す。
【０１２４】
［実施例１４］
Ａ２、Ｂ２、Ｃ２、Ｄ２をそれぞれ９３．５重量％、０．５重量％、１．０重量％、５．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１２５】
ポリウレタン弾性繊維の組成および各種特性を表１に示す。
【０１２６】
［実施例１５］
Ｂ１に代えて、ｐ−ヒドロキシ安息香酸エステル類として東京化成工業（株）製“ベンジルパラベン”（沸点：３８９．８℃／１．１０３×１０５Ｐａ、分子量：２５０．３３）のＤＭＡｃ溶液（３５重量％）を調製し、これをＢ５とした。
【０１２７】
Ａ２、Ｂ５、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１２８】
ポリウレタン弾性繊維の組成および各種特性を表１に示す。
【０１２９】
［実施例１６］
Ｂ１に代えて、ｐ−ヒドロキシ安息香酸エステル類として東京化成工業（株）製“プロピルパラベン”（沸点：２９４．３℃／１．１０３×１０５Ｐａ、分子量：１８０．２０）のＤＭＡｃ溶液（３５重量％）を調製し、これをＢ６とした。
【０１３０】
Ａ２、Ｂ６、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１３１】
ポリウレタン弾性繊維の組成および各種特性を表１に示す。
【０１３２】
［実施例１７］
Ｂ１に代えて、ｐ−ヒドロキシ安息香酸エステル類として東京化成工業（株）製“４−ヒドロキシ安息香酸２−ヒドロキシエチル”（沸点：３９０℃以上／１．１０３×１０５Ｐａ、分子量：）のＤＭＡｃ溶液（３５重量％）を調製し、これをＢ７とした。
【０１３３】
Ａ２、Ｂ７、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１３４】
ポリウレタン弾性繊維の組成および各種特性を表１に示す。
【０１３５】
［実施例１８］
Ｂ１に代えて、ｐ−ヒドロキシ安息香酸エステル類としてシプロ化成（株）製“ＳＥＥＳＯＲＢ７１２（３，５−ビス（１，１−ジメチルエチル）−４−ヒドロキシ安息香酸ヘキサデシル）”（分解点：５３９．２℃／１．１０３×１０５Ｐａ、分子量：４７４．７６）のＤＭＡｃ溶液（３５重量％）を調製し、これをＢ８とした。
【０１３６】
Ａ２、Ｂ８、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１３７】
ポリウレタン弾性繊維の組成および各種特性を表１に示す。
【０１３８】
［実施例１９］
Ｂ１に代えて、ｐ−ヒドロキシ安息香酸エステル類としてケミプロ化成（株）製“ＫＥＭＩＳＯＲＢ１１２（３，５−ジ−ｔｅｒｔ−ブチル−４−ヒドロキシ安息香酸２，４−ジ−ｔｅｒｔ−ブチルフェニル）”（分解点：５２１．３℃／１．１０３×１０５Ｐａ、分子量：４３８．６４）のＤＭＡｃ溶液（３５重量％）を調製し、これをＢ９とした。
【０１３９】
Ａ２、Ｂ９、Ｃ１、Ｄ１をそれぞれ９４．０重量％、１．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１４０】
ポリウレタン弾性繊維の組成および各種特性を表１に示す。
【０１４１】
［比較例１］
Ａ１、Ｄ１をそれぞれ９６．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１４２】
ポリウレタン弾性繊維の組成および各種特性を表１に示す。
【０１４３】
［比較例２］
Ａ１、Ｃ１、Ｄ１をそれぞれ９５．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１４４】
ポリウレタン弾性繊維の組成および各種特性を表１に示す。
【０１４５】
［比較例３］
Ａ１、Ｂ１、Ｄ１をそれぞれ９５．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１４６】
ポリウレタン弾性繊維の組成および各種特性を表１に示す。
【０１４７】
［比較例４］
Ａ１、Ｂ１、Ｃ１をそれぞれ９８．０重量％、１．０重量％、１．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１４８】
ポリウレタン弾性繊維の組成および各種特性を表１に示す。
【０１４９】
［比較例５］
Ｄ１に代えて、ハイドロタルサイト（Ｍｇ６Ａｌ２（ＯＨ）１６ＣＯ３・４Ｈ２Ｏ）の粉体を用いてＤＭＡｃ分散液（３５重量％）を調製し、これをＥ１とした。
【０１５０】
Ａ１、Ｂ２、Ｃ１、Ｅ１をそれぞれ９４．０重量％、１．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１５１】
ポリウレタン弾性繊維の組成および各種特性を表１に示す。
【０１５２】
［比較例６］
Ｂ１に代えて、東京化成工業（株）製“メチルパラベン”（沸点：２６５．５℃／１．１０３×１０５Ｐａ、分子量：１５２．１５）のＤＭＡｃ溶液（３５重量％）を調製し、これをＢ４とした。
【０１５３】
Ａ１、Ｂ４、Ｃ１、Ｄ１をそれぞれ９４．０重量％、１．０重量％、１．０重量％、４．０重量％で均一に混合して紡糸溶液とし、これを実施例１と同様に乾式紡糸し、２２ｄｔｅｘ、２ｆｉｌのマルチフィラメントのポリウレタン弾性繊維の５００ｇ巻糸体を得た。
【０１５４】
ポリウレタン弾性繊維の組成および各種特性を表１に示す。
【０１５５】
［比較例７］
Ａ２、Ｂ１、Ｄ１をそれぞれ９５．０重量％、１．０重量％、４．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１５６】
ポリウレタン弾性繊維の組成および各種特性を表１に示す。
【０１５７】
［比較例８］
Ａ２、Ｂ１、Ｃ１をそれぞれ９８．０重量％、１．０重量％、１．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１５８】
ポリウレタン弾性繊維の組成および各種特性を表１に示す。
【０１５９】
［比較例９］
Ｂ１に代えて、ｐ−ヒドロキシ安息香酸エステル類以外のヒドロキシ安息香酸エステル類として東京化成工業（株）製“２−ヒドロキシ安息香酸ベンジル”（沸点：３２０℃／１．１０３×１０５Ｐａ、分子量：２２８．２５）のＤＭＡｃ溶液（３５重量％）を調製し、これをＦ１とした。
【０１６０】
Ａ２、Ｃ１、Ｄ１、Ｆ１をそれぞれ９４．０重量％、１．０重量％、４．０重量％、１．０重量％で均一に混合して紡糸溶液とし、これを実施例１２と同様に乾式紡糸し、２０ｄｔｅｘ、モノフィラメントのポリウレタン弾性繊維の２００ｇ巻糸体を得た。
【０１６１】
ポリウレタン弾性繊維の組成および各種特性を表１に示す。
【０１６２】
【表１】
2013129951.tif 000009
【産業上の利用可能性】
【０１６３】
本発明のポリウレタン弾性繊維は、ストレッチ性に加え、耐塩素性および抗菌性に優れている。このため単独での使用はもとより、各種繊維との組み合わせにより、上記特性に優れたストレッチ布帛を得ることが可能で、編成、織成、紐加工に好適である。その使用可能な具体的用途としては、ソックス、ストッキング、丸編、トリコット、水着、スキーズボン、作業服、煙火服、ゴルフズボン、ウエットスーツ、ブラジャー、ガードル、手袋等の各種繊維製品、締め付け材料、さらには、紙おしめ等サニタリー品の漏れ防止用締め付け材料、防水資材の締め付け材料、似せ餌、造花、電気絶縁材、ワイピングクロス、コピークリーナー、ガスケット等が挙げられる。